(57)【要約】【課題】  生産工程における塗工液の安定性と延伸後の塗膜の均一性に優れ、加工工程等において高温処理しても帯電防止性能が低下することなく、印刷インキ、バインダー、接着剤、光硬化樹脂等との密着性に優れた易接着ポリエステルフィルムを提供する。【解決手段】  ポリエステルフィルムの少なくとも片面に易接着層を有する易接着フィルムであって、易接着層が、４級アンモニウム基とカルボキシル基とを側鎖に有する重合体（Ａ）、２種類以上の架橋剤（Ｂ）、界面活性剤（Ｃ）、及び分散消泡剤（Ｄ）を含有する塗工液を塗布して形成されたものであり、（Ａ）の４級アンモニウム基の対イオンがアルキルサルフェートイオンであり、（Ａ）と（Ｂ）の質量比（Ａ／Ｂ）が９５／５〜７０／３０であり、（Ｃ）が、（Ａ）と（Ｂ）の合計１００質量部に対し１〜１０質量部であり、かつ（Ｄ）が塗工液１００質量部に対し０．５〜３質量部である。【選択図】  なし【特許請求の範囲】
【請求項１】
ポリエステルフィルムの少なくとも片面に易接着層を有する易接着フィルムであって、易接着層が、４級アンモニウム基とカルボキシル基とを側鎖に有する重合体（Ａ）、２種類以上の架橋剤（Ｂ）、界面活性剤（Ｃ）、及び分散消泡剤（Ｄ）を含有する塗工液を塗布して形成されたものであり、重合体（Ａ）の４級アンモニウム基の対イオンがアルキルサルフェートイオンであり、重合体（Ａ）と架橋剤（Ｂ）の質量比（Ａ／Ｂ）が９５／５〜７０／３０であり、界面活性剤（Ｃ）が、重合体（Ａ）と架橋剤（Ｂ）の合計１００質量部に対し１〜１０質量部であり、かつ分散消泡剤（Ｄ）が塗工液１００質量部に対し０．５〜３質量部であることを特徴とする易接着ポリエステルフィルム。
【請求項２】
重合体（Ａ）が、４級アンモニウム基とカルボキシル基とを側鎖に有するポリアクリル共重合体であり、架橋剤（Ｂ）が、エポキシ化合物、メラミン系樹脂、イソシアネート化合物、シランカップリング剤、ポリビニルアルコール、ポリエチレンイミンから選ばれる２種類以上であることを特徴とする請求項１記載の易接着ポリエステルフィルム。
【請求項３】
易接着層の厚さが０．０５〜０．５μｍである請求項１又は２記載の易接着ポリエステルフィルム。
【請求項４】
２３℃、５０％ＲＨにおける表面固有抵抗値が１×１０12Ω／□未満であり、２００℃、５分間の熱処理前後の易接着層の表面固有抵抗値の比が１００以下であり、かつ耐水性を有することを特徴とする請求項１〜３のいずれかに記載の易接着ポリエステルフィルム。
【発明の詳細な説明】
【技術分野】
【０００１】
本発明は易接着ポリエステルフィルムに関し、更に詳しくは、印刷インキ、接着剤、光硬化樹脂・バインダー等との易接着性、及び帯電防止性を有し、包装材料、情報記憶材料、建築材料、印刷材料、電子材料等に有用な易接着ポリエステルフィルムに関する。
【背景技術】
【０００２】
ポリエステルフィルムは機械的性質、耐熱性および透明性に優れ、包装食品用途に、また工業材料である包装材料、情報記憶材料、建築材料、電子材料、印刷材料などのベースフィルムや工程フィルムとして広く使用されている。
しかし、一般にプラスチックフィルムやその積層フィルムは、加工工程や製品の使用時に接触摩擦や剥離によって静電気が発生しやすく、そのためチリや小さなゴミが付着しやすいので、食品類、医薬品の包装材料として利用するのに好ましくないことがあり、また、印刷する際に給紙適性や排紙適性が悪化するなどの問題がある。
【０００３】
そこで、従来、プラスチックフィルム基材の接着複合フィルムの帯電防止方法としては、イオン化エアーによる電荷中和法や帯電防止剤のフィルム樹脂への混入（例えば特許文献１参照）、ないしは塗布による方法が代表的なものとして知られている（例えば特許文献２参照）。
しかしながら、電荷中和法はそのための装置を必要とし、その効果も持続性に乏しいなどの欠点を有している。また、帯電防止剤をフィルム樹脂に混入ないしは塗布する方法は、フィルム表面にフィルム基材とは異質の化合物である帯電防止剤が存在するために、さまざまな弊害が生じている。例えば、食品類や医薬品の包装材料として用いる場合、帯電防止剤の有害性や食品や医薬品に対する変質などの問題があり、また印刷する際には印字特性に劣るという問題がある。
【０００４】
上記のような弊害を改善するため、側鎖にイオン性基をもつ高分子系帯電防止剤が提案されている（例えば特許文献３）。この帯電防止剤は、側鎖にカルボキシル基及びアンモニウム塩基を有する高分子重合体を用いたものであるが、具体的には対イオンとして塩素イオンを用いるため、耐熱性が十分ではなく、例えばＰＶＣシートへの使用時の加熱加工や、延伸ポリエステルフィルム製造時の加熱工程において、熱劣化により帯電防止性能が低下するという問題や、易接着ポリエステルフィルム製造において、塗布し乾燥後、延伸熱セットする工程で高熱にさらされるため、遊離塩素ガスが発生し延伸機内の機器を長期に渡り腐食するという問題があった。
また、対イオンとしてアルキルサルフェートイオンを用いた、より耐熱性に優れた帯電防止剤が提案されているが、これは生産時に塗工液の安定性や塗膜の均一性に欠けるという問題があった（特許文献４）。
【特許文献１】特開平０６−２２８３６６号公報
【特許文献２】特開２００２−２６５８６０号公報
【特許文献３】特開平０７−２５２４５６号公報
【特許文献４】特開２００３−２２６８６６号公報
【発明の開示】
【発明が解決しようとする課題】
【０００５】
本発明は、生産工程における塗工液の安定性と延伸後の塗膜の均一性に優れ、加工工程等において高温処理しても帯電防止性能が低下することなく、印刷インキ、バインダー、接着剤、光硬化樹脂等との密着性に優れた易接着ポリエステルフィルムを提供することにある。
【課題を解決するための手段】
【０００６】
本発明者は、鋭意研究の結果、ポリエステルフィルムの少なくとも片面に、特定の重合体、架橋剤、界面活性剤、分散消泡剤からなる塗工液で易接着層を形成することにより、上記問題が解決されることを見出し、本発明に到達した。
すなわち、本発明の要旨は下記のとおりである。
ポリエステルフィルムの少なくとも片面に易接着層を有する易接着フィルムであって、易接着層が、４級アンモニウム基とカルボキシル基とを側鎖に有する重合体（Ａ）、２種類以上の架橋剤（Ｂ）、界面活性剤（Ｃ）、及び分散消泡剤（Ｄ）を含有する塗工液を塗布して形成されたものであり、重合体（Ａ）の４級アンモニウム基の対イオンがアルキルサルフェートイオンであり、重合体（Ａ）と架橋剤（Ｂ）の質量比（Ａ／Ｂ）が９５／５〜７０／３０であり、界面活性剤（Ｃ）が、重合体（Ａ）と架橋剤（Ｂ）の合計１００質量部に対し１〜１０質量部であり、かつ分散消泡剤（Ｄ）が塗工液１００質量部に対し０．５〜３質量部であることを特徴とする易接着ポリエステルフィルム。
【発明の効果】
【０００７】
本発明の易接着ポリエステルフィルムは、塗膜均一性、帯電防止性能、耐熱性、密着性に優れるので、印刷インキ、接着剤、光硬化樹脂・バインダー等を密着させ、包装材料、情報記憶材料、建築材料、印刷材料、電子材料等に使用することができる。
【発明を実施するための最良の形態】
【０００８】
本発明においてポリエステルフィルムとしては、ポリエチレンテレフタレート、ポリブチレンテレフタレート、ポリエチレン２，６−ナフタレートなどが挙げられ、特にポリエチレンフタレートが好ましい。なお、ポリエステルフィルムのハジキなどを防止して良好な塗工性を実現したり、塗膜とフィルムとの接着性を改良する目的で、コロナ放電やイオンブロー等をインラインでフィルム表面に処理してもよい。
【０００９】
本発明において、４級アンモニウム基とカルボキシル基とを側鎖に有する重合体（Ａ）としては、静電分極緩和性を有する高分子（イオン伝導高分子）であればよく、重合体（Ａ）中の４級アンモニウム塩は、静電分極性とイオン導電性による速やかな静電分極緩和性を付与することができる。
重合体（Ａ）としては、４級アンモンニウム基を側鎖に有するとともに、カルボキシル基も側鎖に有するポリアクリル共重合体が好ましい。ポリアクリル共重合体は架橋剤との架橋反応により、接着性、耐久性、耐熱性などの特性が著しく向上するとともに、重合体の静電分極緩和性能により、ポリエステルフィルムに効果的な帯電防止性を付与することができる。なお、重合体（Ａ）が水溶性又は水分散性であると、有機溶剤を使用せずにポリエステルフィルムに塗工できるので好ましい。
ポリアクリル共重合体を構成する単量体の具体例として、４級アンモニウム塩をもつ単量体としては、対イオンがメチルサルフェートまたはエチルサルフェートのジメチルアミノエチル（メタ）アクリレート４級化物などが挙げられ、カルボキシル基をもつ単量体としては（メタ）アクリル酸が挙げられ、さらに、その他の単量体として（メタ）アクリル酸エステル、スチレン、その他のビニル誘導体が挙げられる。
これらの単量体の組成比は広い範囲で変えることができるが、４級アンモニウム基をもつ単量体は、共重合体の全単量体に対して１５〜２５ｍｏｌ％であることが好ましく、カルボキシル基をもつ単量体は、５〜１０ｍｏｌ％であることが好ましく、その他の単量体は、６５〜８０ｍｏｌ％であることが好ましい。４級アンモニウム基をもつ単量体やカルボキシル基をもつ単量体の共重合量がこの範囲を超えると、得られる重合体（Ａ）を用いた塗工液は、粘度が上昇し、フィルムへの塗工性が低下することがある。
【００１０】
本発明では、側鎖の４級アンモニウム基の対イオンとしてアルキルサルフェートイオンを使用することが必要である。アルキルサルフェートイオンの具体例としては、メチルサルフェート、エチルサルフェートなどが例示される。これらのイオンは本重合体中に１種または２種以上が用いられる。
【００１１】
本発明において、従来のハロゲンイオン特に塩素イオンの代わりに分子量の大きなアルキルサルフェートイオンを使用するので、４級アンモニウム塩が熱によってホフマン分解しにくくなり、耐熱性を付与することができる。
また塩素イオンのように分解され、塩素ガスが発生して、積層フィルムに接触する金属を腐食するなどの悪影響を及ぼすことがない。具体的には、塩素イオンを対イオンとするプライマー層を有する帯電防止性熱溶融転写インキリボンに、高温のサーマルヘッドが接触した場合、分解して発生した塩素ガスによってサーマルヘッドが腐食することがある。これに対して本発明の熱安定性に優れた対イオンを有する易接着層をもつフィルムからなるインキリボンでは、帯電防止性能を損なうことなく、サーマルヘッドが腐食することもない。例えば、対イオンに塩素イオンを持つトリメチルアミノエチルアクリレート・クロライドの共重合体は１５０℃に加熱すると１〜２分で分解して塩素ガスを発生し、また帯電防止性能は劣化する。これに対して、対イオンとしてメチルサルフェート塩を使用すると、２００℃で１分間加熱しても表面固有抵抗値の上昇は少なく、また帯電防止性能も維持される。
【００１２】
本発明において架橋剤（Ｂ）としては、エポキシ化合物、メラミン系樹脂、イソシアネート化合物、シランカップリング剤、ポリエチレンイミン、ポリビニルアルコールが挙げられる。本発明においてはこれらから選ばれる２種類以上を併用することが必要である。架橋剤が１種類であると塗膜の凝集性・密着性が不十分であり、シールバー取られが発生することがある。なお、架橋剤（Ｂ）も、有機溶剤を使用せずにポリエステルフィルムに塗工するためには、水溶性又は水分散性であることが好ましい。
【００１３】
エポキシ化合物としては、ジエチレングリコールジグリシジールエーテル、グリセリンジグリシジールエーテル、ビスフェノールＡジグリシジールエーテルなどの２官能誘導体、トリメチロールプロパントリグリシジールエーテルなどの３官能誘導体などが挙げられる。なおエポキシ化合物は、原料にエピクロヒドリンを使用する関係から塩素イオンの残留が避けられないので、可能な限り塩素イオンを除去したものが望ましい。
【００１４】
メラミン系樹脂としては、トリメチロールメラミン、ヘキサメチロールメラミン、トリスメトキシメチルメラミン、ヘキサキスメトキシメチルメラミンなどが挙げられる。
【００１５】
イソシアネート化合物としては、トルエンジイソシアネートやジフェニルメタンジイソシアネートなどのような芳香族ポリイソシアネートや、ヘキサメチレンジイソシアネート、シクロヘキサンジイソシアネート、ブタンジイソシアネートなどのような脂肪族ポリイソシアネート及びこれらの誘導体が挙げられ、反応性を調整し塗工液の安定性を高める点でブロックイソシアネート化合物が好ましい。
【００１６】
シランカップリング剤としては、エポキシアルキルシラン、アミノアルキルシラン類が挙げられ、γ−グリシドキシプロピルトリメトキシシラン、γ（２−アミノエチル）アミノプロピルトリメトキシシラン等が好ましい。
【００１７】
ポリエチレンイミンとしては、一級、二級、三級アミンからなる枝分かれ構造を有する高極性・高密度ポリアミンが挙げられる。そのほかに水溶性樹脂としてポリビニルアルコール樹脂などが挙げられ、ポリビニルアルコール樹脂はケン化度が８９％以上、分子量が１００〜１０００であるものが望ましい。
【００１８】
上記重合体（Ａ）と架橋剤（Ｂ）との質量比（Ａ／Ｂ）は、９５／５〜７０／３０であることが必要であり、９０／１０〜８０／２０であることが好ましい。架橋剤（Ｂ）が５％未満であると密着性が良好でなくなることがあり、また３０％を超えると帯電防止性能が低下することがある。
【００１９】
なお、架橋剤（Ｂ）の触媒として、２−メチルイミダゾール、２−エチル−４−メチルイミダゾールなどのイミダゾール誘導体、ポリアミン、ポリエチレンイミン誘導体などのエポキシ開環反応触媒、バラトルエンスルホン酸のようなメラミン架橋用触媒、イミダゾール、有機錫化合物などのウレタン架橋用触媒等を用いてもよい。これらの触媒の量は特に規定されないが、重合体（Ａ）と架橋剤（Ｂ）との合計質量に対して５〜３０質量％、特に５〜１５質量％であることが好ましい。触媒量が３０質量％を超えると易接着層が脆くなり、接着性が低下するだけでなく、高湿下ではべたつきなどが生じやすくなる。
【００２０】
本発明において界面活性剤（Ｃ）は、静電分極緩和性を有する重合体（Ａ）の帯電防止性能をより高度に引き出すために、特に湿度に依存せずに帯電防止性を安定させるために添加されるものであり、低分子イオン伝導タイプの界面活性剤であることが好ましい。具体的には、一般的なアニオン系界面活性剤、カチオン系界面剤、ノニオン系界面活性剤から選択することができる。特に４級アンモンニウム塩を有する化合物、スルホン酸塩を有する化合物が、塗工液との相溶性、塗工適性、接着性、耐ブロッキング性から好ましい。
界面活性剤（Ｃ）の添加量は、重合体（Ａ）と架橋剤（Ｂ）合計１００質量部に対して１〜１０質量部であることが必要であり、１〜５質量部であることがより好ましい。添加量が１質量部未満であると、帯電防止の効果が十分でなく、１０質量部を超えると、接着性を阻害したり、基材フィルムの塗工面の反対面を汚染することがある。
【００２１】
本発明において、易接着層を形成する際に使用する塗工液には、上記重合体（Ａ）、架橋剤（Ｂ）、及び界面活性剤（Ｃ）に加えて、分散消泡剤（Ｄ）を含有していることが必要である。分散消泡剤（Ｄ）としては、ノニオン系界面活性剤が挙げられ、アセチレングリコール系化合物やそのエチレンオキシド付加体が好ましい。具体的には、３，６−ジメチル−４−デシン−３，６−ジオール、２，４，７，９−テトラメチル−５−デシン−
４，７−ジオール、およびこれらにエチレンオキサイドを付加した化合物も有効である。
分散消泡剤（Ｄ）の添加量は、塗工液１００質量部に対して通常使用される量より多い０．５〜３質量部であることが必要である。
分散消泡剤を塗工液に添加することによって、極性の高い重合体（Ａ）、架橋剤（Ｂ）、及び界面活性剤（Ｃ）とを混合均一分散して塗工液を調合することが可能となり、またこれにより、塗工時の発泡を押さえることができ、塗膜の均一性に優れた易接着ポリエステルフィルムが得ることができる。
【００２２】
本発明において、易接着ポリエステルフィルムの易接着層は、重合体（Ａ）、架橋剤（Ｂ）、界面活性剤（Ｃ）、及び分散消泡剤（Ｄ）を含有する塗工液を塗布して形成される。塗工液は、生産工程での安全性、衛生性の観点から水溶性および又は水分散溶体であることが好ましい。また、塗工液の濃度は、５〜３０質量％が好ましく、塗工作業性から１０〜２０質量％がさらに好ましい。
【００２３】
本発明の易接着ポリエステルフィルムの易接着層の厚さは、０．０５〜０．５μｍであることが好ましい。易接着層の厚さが０．０５μｍ未満であると帯電防止性能が発現しないことがあり、また０．５μｍを超えると帯電防止性能が飽和し、塗工粘度を高く設定するため外観不良が生じやすくなる。
【００２４】
本発明の易接着ポリエステルフィルムの易接着層は上記組成の塗工液から形成されるので、その表面固有抵抗値は、２３℃、５０％ＲＨにおいて、１×１０12Ω／□未満とすることができ、また、２００℃、５分間の熱処理後の表面固有抵抗値（Ｔ２）は、熱処理前の表面固有抵抗値（Ｔ１）の１００倍以下、すなわち（Ｔ２／Ｔ１）を１００以下とすることができる。表面固有抵抗値が、１×１０12Ω／□を超えると帯電防止性能が不十分であり、また（Ｔ２／Ｔ１）が１００を超えると高温処理が必要な分野では実用化できないことがある。
【００２５】
本発明の易接着ポリエステルフィルムの製造方法としては、延伸したフィルムに上記塗工液を塗布した後、乾燥する方法や、２軸配向結晶化終了前のフィルムに塗工液を塗布し乾燥したのち、少なくとも一方向に延伸後、熱処理する方法などが挙げられる。
塗工液をフィルムに塗工する方法は、一般的な塗工方法が可能であり、例えばメイヤーバーコート、エアーナイフコート、リバースロールコート、リバースグラビアロールコート、グラビアロールコート、リップコート、ダイコートなどの方法が挙げられる。塗工液塗布量は、１〜１０ｇ／ｍ2が好ましい。塗工後の乾燥条件は、５０〜９０℃、１０〜６０秒であることが好ましい。塗布、乾燥後に、フィルムを延伸する場合、延伸温度は、１１０〜１３０℃、延伸倍率は、３〜４倍であることが好ましい。さらに延伸後に、熱処理する場合、熱処理温度は、２２０〜２４０℃、時間は５〜１５秒間が好ましい。
なお、塗工液や基材のポリエステルフィルムには、本発明の効果を防げない範囲で、必要に応じて酸化防止剤、滑剤等の添加剤を配合しておいてもよい。
【００２６】
本発明の易接着ポリエステルフィルムはそのまま使用することもできるが、易接着面もしくは非易接着面に表面処理としてコロナ放電やイオンブローなどの表面処理を行ってもよい。
【実施例】
【００２７】
本発明を実施例により具体的に説明するが、本発明はこれらの実施例のみに限定されるものではない。なお、実施例および比較例に用いた評価方法を以下に示した。
【００２８】
塗膜均一性：
易接着ポリエステルフィルムの易接着層表面に約５〜４５°の斜めから白色光線で、塗膜のコート抜けや、コート斑の有無を調べた。
○：全くコート抜け、斑なし。
△：微小なコート抜け、斑あり。
×：多数のコート抜け、斑あり。
【００２９】
帯電防止性（耐熱性）：
帯電防止性は、易接着ポリエステルフィルムの易接着層表面の表面固有抵抗値をもって評価した。易接着ポリエステルフィルムを温度２３℃、湿度５０％ＲＨ下で３時間放置調湿後、同温度、湿度においてダイアインスツルメンツ社製高抵抗計ＨＴ−２６０測定器を用いて、印加電圧５００Ｖ−１０秒後の表面固有抵抗値（Ω／□）を測定（Ｔ１）した。
測定した易接着ポリエステルフィルムを金枠に張り、２００℃±３℃に調整したオーブンで５分間熱処理した。このフィルムを温度２３℃、湿度５０％ＲＨ下で３時間放置調湿後、同様にして表面固有抵抗値（Ｔ２）を測定し、熱処理前後の表面固有抵抗値比（Ｔ２／Ｔ１）を求めた。
【００３０】
耐水密着性：
ＪＩＳ  Ｌ０８４９−１９９６の摩擦試験器II型湿潤試験に準じ、易接着ポリエステルフィルムの易接着層表面を、摩擦用綿布を水でぬらしたもので３０回摩擦摩耗した後、易接着層の剥離程度を評価した。
○：まったく剥離していない。
△：極わずか剥離している。
×：かなり剥離している。
【００３１】
ＵＶコート剤の接着性：
易接着ポリエステルフィルムの易接着層表面の上に、紫外線硬化型ハードコート樹脂（大日精化社製  セイカビームＰＥＴＨＣ８改）をメイヤーバー＃６番で塗布した後、低圧水銀灯ＵＶキュア装置（東芝ライテック社製、４０ｍＷ／ｃｍ、一灯式）でキュアリングを行い、厚さ３μｍのハードコート層を形成した。このＵＶハードコート層に、ＪＩＳ  Ｋ５４００−１９９０（塗料一般試験方法）に準拠し、１ｍｍ間隔で碁盤目をいれ、ニチバン社製粘着テープ（エルパックＬＰ−２４）を手で空気層が入らないように貼り、強く押さえつけ密着させたのち、粘着テープを９０°方向に急激に剥離した。接着性は碁盤目の剥離した面積により評価した。
○：全く剥離しない。
△：５〜１０％剥離する。
×：１０％以上剥離する。
【００３２】
実施例１
（塗工液調製）
重合体（Ａ）として、重合体（Ａ−１）（メチルメタクリレート／エチルアクリレート／アクリル酸／ジメチルアミノエチルメタクリレートのメチルサルフェート４級化物を、４５／５／５／４５の質量比で共重合したもの、固形分濃度３０質量％）３０ｋｇ（固形分９ｋｇ）を用い、これに、架橋剤（Ｂ）としてポリエチレンイミン（日本触媒社製、Ｐ−１０００、固形分濃度３０質量％）３ｋｇ（固形分０．９ｋｇ）を加えて、プロペラ攪拌機で強く撹拌した後に、界面活性剤（Ｃ）としてアデカミン４ＭＡＣ−３０（旭電化工業社製、固形分濃度３０質量％）１ｋｇ（固形分０．３ｋｇ）を添加し撹拌した。次に分散消泡剤（Ｄ）としてオルフインＥ１００４（日信化学工業社製、有効成分１００質量％）１ｋｇを添加後、３０分間撹拌し、さらに撹拌しながら、２種類目の架橋剤（Ｂ）としてエポキシ化合物（ナガセ化成工業社製、デナコールＥＸ１６１０、固形分濃度１００質量％）１ｋｇ（固形分１ｋｇ）を添加し、６０分間撹拌した。次いで純水で希釈して、総固形分濃度を１５質量％に調整し、更に３０分撹拌後、停止し脱泡して、塗工液を得た。なお、塗工液の調製は２０〜２５℃で行った。
【００３３】
（フィルムの製造と易接着層の形成）
ポリエステルチップ（相対粘度１．３８（２０℃、フェノール／テトラクロロエタン＝５０／５０、０．５ｇ／ｄｌ））を２８０℃で溶融押出しし、Ｔダイ法−静電ピニング方式でキャスティングドラムに密着急冷し、厚さ２１０μｍの未延伸フィルムを成形した。続いてこの未延伸フィルムを９０℃に加熱した縦延伸ロールで３．８倍に延伸した。この縦延伸したフィルムの片面に、リバースクラビアコーターを用いて、上記塗工液を５ｇ／ｍ2の塗布量になるように塗工し、５８℃オーブンで乾燥した後、横延伸テンターで１２０℃で４．８倍延伸した。次いで２３０℃で１０秒間熱処理したのち、冷却し巻き取った。得られた易接着ポリエステルフィルムのポリエステルフィルムの厚さは１２μｍであり、易接着層はおよそ０．１５μｍであった。このフィルムの性能評価を行い、結果を表１に示した。
【００３４】
実施例２、３、比較例１〜４
塗工液組成を表１に示すように変更した以外は、実施例１と同様の手順で塗工液を調製し、縦延伸フィルムに塗工、乾燥、横延伸、熱処理し易接着ポリエステルフィルムを得た。性能評価結果を表１に示した。なお、重合体（Ａ−２）として、メチルメタクリレート／エチルアクリレート／アクリル酸／ジメチルアミノエチルメタクリレート４級塩化物の各モノマーを、４５／５／５／４５の質量比で共重合したもの（固形分濃度３０％）を用い、また、架橋剤（Ｂ）としてシランカップリング剤（信越化学工業社製、ＫＢＭ４０３、固形分濃度１００質量％）も併せて用いた。
【００３５】
【表１】
2006160883.tif 000002
【００３６】
実施例の易接着ポリエステルフィルムは、塗膜均一性、帯電防止性能、耐熱性、密着性に優れるものであった。一方、比較例１では易接着層に分散消泡剤（Ｄ）が添加されていないため、塗膜にコート抜けや斑が認められ、塗膜均一性に劣るものであった。比較例２では易接着層に使用した架橋剤（Ｂ）が１種類だけであったため、重合体（Ａ）の架橋が不充分であり、耐水密着性やＵＶコート接着性に劣るものであった。比較例３では、重合体（Ａ）の４級アンモニウム基の対イオンが塩素イオンであるため耐熱性に劣り、フィルムを熱処理すると帯電防止性能が低下した。比較例４は、易接着層に界面活性剤（Ｃ）が添加されていないので帯電防止性能が劣るものであった。